(57)【要約】【課題】  ポリプロピレンおよび類似のポリマーや、それを含むポリマーブレンドの、超臨界状態の流体を用いて、高い発泡倍率の発泡体を製造する方法を提供する。【解決手段】  ポリマー中のプロピレン単位の量が８０モル％以上の熱可塑性ポリマー、それを含有するポリマーブレンド、またはそれらを含有するポリマー組成物から発泡体を製造する方法であって、該熱可塑性ポリマー、それを含有するポリマーブレンド、またはそれらを含有するポリマー組成物を、溶融粘度が２００Pa・s以上を示す温度で、常温で気体である物質を超臨界状態で含浸させることを特徴とする、プロピレン系ポリマー発泡体の製法。【選択図】      なし【特許請求の範囲】
【請求項１】
ポリマー中のプロピレン単位の量が８０モル％以上の熱可塑性ポリマー、それを含有するポリマーブレンド、またはそれらを含有するポリマー組成物から発泡体を製造する方法であって、該熱可塑性ポリマー、それを含有するポリマーブレンド、またはそれらを含有するポリマー組成物を、溶融粘度が２００Pa・s以上を示す温度で、常温で気体である物質を超臨界状態で含浸させることを特徴とする、プロピレン系ポリマー発泡体を製造する方法。
【請求項２】
ポリマーが、ポリプロピレン／ＥＰＤＭブレンドである、請求項１記載の製造方法。
【請求項３】
ポリマーブレンド中のプロピレンの量が、６０〜９０重量％である、請求項１または２記載の製造方法。
【発明の詳細な説明】
【技術分野】
【０００１】
本発明は、高い発泡倍率を有するプロピレン系ポリマー発泡体の製法に関し、さらに詳細には、超臨界状態の流体を用いる上記プロピレン系ポリマー発泡体を製造する方法に関する。
【背景技術】
【０００２】
高分子発泡体は、連続気泡を有する発泡体が、微細フィルター、ウイルス分離膜、人工肺などに、また独立気泡を有する発泡体が、断熱材、クッションなどに用いられるなど、各方面に用いられている。発泡体の製造には、アゾ化合物、ニトロソ化合物、ヒドラジド化合物のような発泡剤をポリマーに混練した後、加熱して、窒素のような分解ガスによって発泡させ、独立気泡発泡体を形成させる方法；硬化反応の際に生じる炭酸ガス、水素のような副生ガスによって発泡させ、独立気泡発泡体を形成させる方法；これらの方法によって得られる独立気泡発泡体に機械的応力によって破泡させて、連続気泡発泡体とする方法；水溶性物質をポリマーに混練した後、水で該物質を抽出することにより、連続気泡発泡体を得る方法などがある。
【０００３】
常温で液体である物質を、超臨界状態でポリマーまたはそれを主成分とする組成物に含浸させた後、急激な冷却と減圧によって発泡体を得る方法が、１０〜２０μmのような微細で、かつ均一な発泡体が得られること；および発泡剤を用いず、また副生物の生成を伴う硬化反応を用いないので、不純物の少ない発泡体が得られることから、着目されている。たとえば、特許文献１、２および非特許文献１には、超臨界状態の流体を用いて、ポリスチレン、ＡＢＳおよびポリカーボネートの発泡体を製造する方法が記載されている。
【０００４】
しかしながら、ポリプロピレンおよび類似のポリマー、特にアイソタクチックポリプロピレンや、それを含むポリマーブレンドは、結晶性が高いので、発泡条件、特に含浸温度の制御が困難であった。具体的には、結晶化温度以下では系が硬くて、超臨界状態の流体を系中に充分に分散させることができず、結晶化温度を越える温度では、系の形状を保持するのが困難な程度に流動性になって、微細で均一な発泡体が得られない。平均分子量の高いポリプロピレンは、溶融張力が高くて、溶融状態の形状保持性が良好であるが、そのような高溶融張力ポリプロピレンでも、高い発泡倍率の発泡体を得ることが困難で、特にポリマーブレンドの場合に、その困難性が著しかった。したがって、このようなプロピレン系ポリマー（以下、ポリマーブレンドを包含する）は、結晶化温度より１０〜２０K｛１０〜２０℃｝低い温度で発泡させているが、充分に均一な発泡体は得られていない。
【特許文献１】特開平１０−７６５６０号公報
【特許文献２】特開２００３−２９１２０１３号公報
【非特許文献１】成嶋大介、斎藤拓；「光散乱による超臨界二酸化炭素含浸下での多孔構造形成過程の追跡」、成形加工シンポジア（プラスチック成形加工学会）、０１、特別セッションII、ｐ．１３９〜１４０（２００１．５．３１〜６．１）
【発明の開示】
【発明が解決しようとする課題】
【０００５】
本発明の課題は、ポリプロピレンおよびプロピレン系共重合体や、それらを含むポリマーブレンドから、超臨界状態の流体を用いて、高い発泡倍率の発泡体（以下、高発泡体という）を製造する方法を提供することである。
【課題を解決するための手段】
【０００６】
本発明者らは、上記の課題を達成するために研究を重ねた結果、ポリプロピレンおよびプロピレン系共重合体、ポリマーブレンド、またはそれらを含む組成物を、高い溶融粘度において超臨界状態の流体を含浸させることにより、その課題を達成できることを見出して、本発明を完成させるに至った。
【０００７】
すなわち、本発明は、ポリマー中のプロピレン単位の量が８０モル％以上の熱可塑性ポリマー、それを含有するポリマーブレンド、またはそれらを含有するポリマー組成物から発泡体を製造する方法であって、該熱可塑性ポリマー、それを含有するポリマーブレンド、またはそれらを含有するポリマー組成物を、溶融粘度が２００Pa・s以上を示す温度で、常温で気体である物質を超臨界状態で含浸させることを特徴とする、プロピレン系ポリマー発泡体を製造する方法に関する。
【発明の効果】
【０００８】
本発明により、プロピレン系ポリマーまたはそれを含有するポリマーブレンドの高発泡体を容易に得る方法が提供される。また、本発明により、プロピレン系ポリマーまたはそれを含有するポリマーブレンドの高発泡体を得るため、および発泡体の使用目的に合致するための、材料設計が容易になる。
【発明を実施するための最良の形態】
【０００９】
本発明が対象とするポリマーは、プロピレン単位の量が８０モル％以上の熱可塑性ポリマーである。そのような熱可塑性ポリマーとしては、ポリプロピレンのほか、８０モル％以上のプロピレン単位と、残余の他の構成単位からなる熱可塑性共重合体を包含し、他の構成単位としては、エチレン、ブチレン、ペンチレン、ヘキシレン、オクチレン、酢酸ビニルなどの単位が例示される。共重合体は、ランダム共重合体でもブロック共重合体でもよく、熱可塑性樹脂でも熱可塑性エラストマーでもよい。これらを包括して、プロピレン系ポリマーと総称する。本発明の効果を典型的に発揮するには、ポリマーはポリプロピレンが好ましく、アタクチックポリプロピレン、イソタクチックポリプロピレンおよびシンジオタクチックポリプレンを包含し、イソタクチックポリプロピレンが特に好ましい。
【００１０】
本発明は、上記のプロピレン系ポリマーを構成成分として含むポリマーブレンドにも適用される。このようなポリマーブレンドとしては、ポリプロピレン／ＨＤＰＥブレンド、ポリプロピレン／エチレン−ブチレン共重合体ブレンド、ポリプロピレン／ポリカーボネートブレンド、ポリプロピレン／ポリスチレンブレンド、ポリプロピレン／ＡＢＳブレンドのような熱可塑性樹脂とのポリマーブレンド；およびポリプロピレン／ＥＰＲブレンド、ポリプロピレン／ＨＤＰＥ／ＥＰＲブレンド、ポリプロピレン／ＥＰＤＭブレンドのような熱可塑性エラストマーとのポリマーブレンドなどが例示され、ポリマー相互の相溶性が優れ、かつ発泡のために含浸させる超臨界流体を良好に取り込んで、効果的に発泡させることができ、さらに、得られた発泡体の機械的性質が優れていることから、ポリプロピレン／ＥＰＤＭブレンドが好ましい。組成比は、優れた発泡体が安定して得られることから、ポリマーブレンド中、ポリプロピレン６０〜９０重量％が好ましく、７０〜８５重量％がさらに好ましい。
【００１１】
発泡に用いるポリマーやポリマーブレンドとしては、結晶化が速く、発泡後の形状維持が容易で、高発泡体が得られることから、示差走査熱量計による測定によって得られるその結晶化温度領域の幅が５〜３０K｛５〜３０℃｝であり、結晶化エネルギーが１．０〜５０．０J/g、結晶化度が１０〜６０％のものが好ましい。
【００１２】
本発明において、発泡体に適切な性質を与え、または発泡体の作製や加工を容易にするために、ポリマーの種類や使用目的に応じて、流動パラフィン、炭化水素系プロセスオイル、高級脂肪酸グリセリンエステル、高級脂肪酸アミドのような滑剤；リン酸エステル、水酸化アルミニウム、水酸化マグネシウム、酸化アンチモン、炭酸亜鉛、塩素化パラフィン、ヘキサクロロシクロペンタジエンのような難燃剤；芳香族アミン類、ベンゾイミダゾール類、ジチオカルバミン酸塩類、フェノール化合物、亜リン酸エステル類のような老化防止剤；２，６−ジ−ｔ−ブチルフェノール、２，６−ジ−ｔ−ブチル−４−エチルフェノール、４，４′−ブチリデンビス（３−メチル−６−ｔ−ブチルフェノール）、１，１，３−トリス（２−メチル−４−ヒドロキシ−５−ｔ−ブチルフェニル）ブタンのような酸化防止剤；導電性カーボンブラック、銅粉、ニッケル粉、酸化スズのような導電材；カーボンブラック、有機顔料、染料のような着色剤；ならびにシリカ、アルミナ、酸化チタンおよび上記の各種添加剤のうち充填剤の機能を有するもののような充填剤などを配合することができる。また、ゴムのうち発泡とともに架橋を伴う系では、硫黄、有機過酸化物、フェノール系化合物のような架橋剤；グアニジン類、ベンゾチアゾール類、チオ尿素類、チウラム類のような加硫促進剤などを配合することもできる。
【００１３】
超臨界状態で上記範囲のプロピレン系ポリマーまたはポリマーブレンド（以下、この項で単に「ポリマー」という）またはそれを含む組成物に含浸させる流体は、その状態でポリマーに浸透するものであればよく、窒素、ヘリウム、二酸化炭素、プロパンなど、およびそれらの混合ガスが例示され、取扱いが容易で、安全性が高いことから、二酸化炭素および窒素が好ましい。
【００１４】
本発明の特徴は、超臨界状態の流体を含浸させる温度が、ポリマーが融解し、その含浸温度における溶融粘度が、２００Pa・s以上を示す温度であることである。ただし、該溶融粘度は、測定温度において、ＪＩＳ  Ｋ７１９９により、せん断応力をかけながら細孔より押出して測定したものである。その温度で融解しない粉体を含む組成物に流体を含浸させる場合、溶融粘度とは、粉体を含む系の見掛けの溶融粘度を意味する。溶融粘度が２００Pa・s未満では、超臨界流体がポリマー中に充分に溶解せず、また系中に拡散しにくいので、均質で発泡倍率の高い発泡体が得られない。超臨界流体によって形成する泡を良好に保持して、発泡倍率の高い発泡体を得るために、ポリマーの溶融粘度は、２２０〜４００Pa・sが好ましい。
【００１５】
このような条件により、常温で気体である物質をポリマーに含浸させる時間は、必要な含浸量および含浸温度・圧力によって異なるが、通常３分〜１日、好ましくは５分〜２時間である。
【００１６】
本発明においては、上記の条件で、常温で気体である物質をポリマーに含浸させた後、含浸させた気体が形成過程の発泡体から抜けることがなく、結晶比の進行と発泡がバランスよく進行して、均質な発泡体を形成できることから、圧力の減少速度を、通常０．４〜１．０MPa/sで圧力を減少させることにより、発泡させる。
【００１７】
本発明の製法において、後工程として、切断、スキン層の除去などを行うこともできる。
【実施例】
【００１８】
以下、本発明を、実施例によってさらに詳細に説明する。実施例および比較例において、部は、重量部を表す。本発明は、これらの実施例によって限定されるものではない。
【００１９】
実施例および比較例において、次の測定法を用いた。
溶融粘度：ポリマー組成物を、ＪＩＳ  Ｋ７１９９により、たとえばキャピログラフ１Ｐ−ＰＭ−Ｃ（東洋精機（株）商品名）を用いて細孔より押出し、見掛けの溶融粘度と、そのときにかかるせん断応力をそれぞれ測定した。
発泡体の見掛け密度：ＪＩＳ  Ｋ６４００を準用して測定した。
発泡体のセル径の範囲：断面を電子顕微鏡により撮影して、画面を肉眼で観察し、画面のセルの８０〜９０％が分布しているセル径の範囲を、セル径の範囲とした。
【００２０】
実施例１、２、比較例１
イソタクチックポリプロピレン、エチレン単位含有量が６６モル％で、ジエンモノマーとしてエチリデンノルボルネン４．５モル％を用いたＥＰＤＭの未硬化ポリマー、水酸化アルミニウムおよびパラフィン系プロセスオイルを、表１に示す配合比で配合して、ポリマー組成物を調製した。これを、耐圧容器に仕込み、１６０℃に加熱してポリマーを融解させ、タンデム型押出機によってせん断応力をかけながら二酸化炭素を送入して、圧力１３．０MPaで１０分保ち、ポリマー組成物に二酸化炭素を含浸させた。ついで、圧力を０．４MPa/sの減少速度で減じるとともに、室温まで放冷して、独立気泡の発泡体を得た。
【００２１】
超臨界状態の二酸化炭素含浸させた際のせん断応力および溶融粘度を、表１に示す。また、得られた発泡体の見掛け密度、それと真密度から算出した発泡倍率、およびセル径の範囲を、表１に示す。
【００２２】
【表１】
2005344082.tif 000002
【産業上の利用可能性】
【００２３】
本発明で得られる、プロピレン系ポリマーまたはポリマーブレンドの発泡体、特に高発泡体は、家具用クッション、ＯＡ機器用クッション、家庭用品、医療用品、シール材などとして有用である。